(57)【要約】【課題】  本発明の目的はセパレータを導電性高分子によって導電化した電解コンデンサにおいて、経時的なインピーダンス特性の劣化が少ない熱安定性に優れた電解液を提供することである。【解決手段】  ドーパント（Ｅ）でドープされた導電性高分子（Ｆ）とセパレータ（Ｇ）との複合体である導電性セパレータ（Ｈ）を陽極と陰極の間に介在させることにより構成された電解コンデンサ用の電解液であって、ドーパント（Ｅ）の酸（Ｅ０）が有機スルホン酸、フルオロカルボン酸、ホウ素錯体及びハロゲン化無機酸からなる群より選ばれる少なくとも１種であり、電解質塩（Ａ）を構成するアニオン（Ｂ）の酸（Ｂ０）が有機スルホン酸、フルオロカルボン酸、ホウ素錯体及びハロゲン化無機酸からなる群より選ばれる少なくとも１種である酸（Ｂ０）のアニオン（Ｂ）と、カチオン（Ｃ）から構成される電解質塩（Ａ）を必須成分とする電解コンデンサ用電解液。【選択図】    なし【特許請求の範囲】
【請求項１】
ドーパント（Ｅ）でドープされた導電性高分子（Ｆ）とセパレータ（Ｇ）との複合体である導電性セパレータ（Ｈ）を陽極と陰極の間に介在させることにより構成された電解コンデンサ用の電解液であって、ドーパント（Ｅ）の酸（Ｅ０）が有機スルホン酸、フルオロカルボン酸、ホウ素錯体及びハロゲン化無機酸からなる群より選ばれる少なくとも１種であり、電解質塩（Ａ）を構成するアニオン（Ｂ）の酸（Ｂ０）が有機スルホン酸、フルオロカルボン酸、ホウ素錯体及びハロゲン化無機酸からなる群より選ばれる少なくとも１種である酸（Ｂ０）のアニオン（Ｂ）と、カチオン（Ｃ）から構成される電解質塩（Ａ）を必須成分とする電解コンデンサ用電解液。
【請求項２】
前記アニオン（Ｂ）の酸（Ｂ０）のＣＡＣｈｅシステムのＭＭ／ＰＭ３法により計算した真空中の酸性水素原子の部分電荷Ｑ（Ｂ０）と、前記ドーパント（Ｅ）の酸（Ｅ０）のＣＡＣｈｅシステムのＭＭ／ＰＭ３法により計算した真空中の酸性水素原子の部分電荷Ｑ（Ｅ０）との差［Ｑ（Ｂ０）−Ｑ（Ｅ０）］が−０．０１以上である請求項１記載の電解液。
【請求項３】
さらに有機溶剤（Ｄ）を含有してなる請求項１又は２記載の電解液。
【請求項４】
前記カチオン（Ｃ）がアミジニウムカチオン（Ｃ１）及びアンモニウムカチオン（Ｃ２）からなる群より選ばれる少なくとも１種である請求項１〜３いずれか１項記載の電解液。
【請求項５】
前記導電性高分子（Ｆ）が共役二重結合を有するポリマーからなる請求項１〜４いずれか１項記載の電解液。
【請求項６】
前記導電性高分子（Ｆ）がポリピロール、ポリチオフェン、ポリフラン、ポリアニリン、及びそれらの誘導体からなる群から選ばれる少なくとも１種からなる請求項１〜５いずれか１項記載の電解液。
【請求項７】
請求項１〜６いずれか１項記載の電解液を電解液とし、陽極と陰極の間に前記導電性セパレータ（Ｈ）を介在させることにより構成された電解コンデンサ。                      
【発明の詳細な説明】
【技術分野】
【０００１】
本発明はセパレータを導電性高分子によって導電化した電解コンデンサ用の電解液であり、特に経時的なインピーダンス特性の劣化が少ない熱安定性に優れた電解コンデンサ用電解液に関するものである。
【背景技術】
【０００２】
従来から、電解コンデンサのエネルギー損失や低インピーダンス特性を改善する為に、電導度の高い電解液の開発が盛んに行われている。これらの電解コンデンサの電解液としては、例えばアルキル置換アミジン基を有する化合物の４級化物のカルボン酸塩を電解質とする、いわゆるアミジン系電解液（例えば特許文献１）などが知られているが、電解液の高電導度化としては、未だ十分といえる性能に至っていない。
【０００３】
また、上記課題の要因としてはセパレータの持つ抵抗が考えられ、セパレータを導電性高分子によって導電化することで低インピーダンス特性を改良する電解コンデンサ（例えば特許文献２）などが知られているが、経時的なインピーダンス特性の劣化が大きく、熱安定性に課題を有している。
【特許文献１】国際公開第９５／１５５７２号公報
【特許文献２】特許第２５７１９４１号公報
【発明の開示】
【発明が解決しようとする課題】
【０００４】
本発明は、上記課題を解決するものであり、本発明の目的はセパレータを導電性高分子によって導電化した電解コンデンサにおいて、経時的なインピーダンス特性の劣化が少ない熱安定性に優れた電解液を提供することである。
【課題を解決するための手段】
【０００５】
本発明者らは、上記課題を解決するため鋭意検討した結果、経時的なインピーダンス特性の劣化が導電性高分子からのドーパントの脱ドープであることを見出した。さらに電解質塩のアニオンに特定の酸のアニオンを用いることで脱ドープを抑制でき、経時的なインピーダンス特性の劣化を抑制し、優れた熱安定性を有することを見出し本発明に到達した。
すなわち本発明は、ドーパント（Ｅ）でドープされた導電性高分子（Ｆ）とセパレータ
（Ｇ）との複合体である導電性セパレータ（Ｈ）を陽極と陰極の間に介在させることにより構成された電解コンデンサ用の電解液であって、ドーパント（Ｅ）の酸（Ｅ０）が有機スルホン酸、フルオロカルボン酸、ホウ素錯体及びハロゲン化無機酸からなる群より選ばれる少なくとも１種であり、電解質塩（Ａ）を構成するアニオン（Ｂ）の酸（Ｂ０）が有機スルホン酸、フルオロカルボン酸、ホウ素錯体及びハロゲン化無機酸からなる群より選ばれる少なくとも１種である酸（Ｂ０）のアニオン（Ｂ）と、カチオン（Ｃ）から構成される電解質塩（Ａ）を必須成分とする電解コンデンサ用電解液、および該電解液を用いた電解コンデンサである。
【０００６】
本発明の電解液は、導電性高分子からのドーパントの脱ドープを抑制でき、経時的なインピーダンス特性の劣化を抑制できる。
導電性高分子からのドーパントの脱ドープは、ドーパント（Ｅ）アニオンと電解質塩（Ａ）のアニオン（Ｂ）の塩交換反応によりドーパント（Ｅ）が電解液中へ溶出することで起こっていると考えられる。
本発明は、ドーパント（Ｅ）でドープされた導電性高分子（Ｆ）とセパレータ（Ｇ）との複合体である導電性セパレータ（Ｈ）を陽極と陰極の間に介在させることにより構成された電解コンデンサ用の電解液であって、アニオン（Ｂ）とカチオン（Ｃ）からなる電解質塩（Ａ）を必須成分とするものである。
本発明では、ドーパント（Ｅ）の酸（Ｅ０）が有機スルホン酸、フルオロカルボン酸、ホウ素錯体及びハロゲン化無機酸からなる群より選ばれる少なくとも１種であり、電解質塩（Ａ）を構成するアニオン（Ｂ）の酸（Ｂ０）に、有機スルホン酸、フルオロカルボン酸、ホウ素錯体及びハロゲン化無機酸からなる群より選ばれる少なくとも１種である酸を採用することにより、脱ドープを抑制することができる。                                
【０００７】
さらに好ましくは、アニオン（Ｂ）の酸（Ｂ０）の酸性度を表すＣＡＣｈｅシステムのＭＭ／ＰＭ３法により計算した真空中の酸性水素原子の部分電荷Ｑ（Ｂ０）と、ドーパント（Ｅ）の酸（Ｅ０）の酸性度を表すＣＡＣｈｅシステムのＭＭ／ＰＭ３法により計算した真空中の酸性水素原子の部分電荷Ｑ（Ｅ０）の差［Ｑ（Ｂ０）−Ｑ（Ｅ０）］を、−０．０１以上になるような酸（Ｂ０）の酸性度にすることで、（Ａ）と（Ｅ）の塩交換反応が抑制され、導電性高分子からのドーパントの脱ドープを抑制することができる。
【０００８】
アニオン（Ｂ）の酸（Ｂ０）の部分電荷Ｑ（Ｂ０）と、ドーパント（Ｅ）の酸（Ｅ０）の部分電荷Ｑ（Ｅ０）の差［Ｑ（Ｂ０）−Ｑ（Ｅ０）］（以下、ΔＱと記す。）は、塩交換反応により導電性高分子からドーパントの脱ドープを抑制する観点から、好ましくは−０．０１以上、さらに好ましくは−０．００８以上、特に好ましくは−０．００５以上である。上記ΔＱは、好ましくは１以下、より好ましくは０．８以下、更に好ましくは０．５以下である。
【０００９】
（Ｂ０）及び（Ｅ０）が多官能性の酸である場合は、その酸の複数ある酸性水素原子のＱのうち最も大きい数値のＱをその酸のＱとする。
また、（Ｂ０）が、２種以上の酸の混合物である場合、その混合酸のＱは、塩交換の抑制という観点から２種以上の酸の内最も大きいＱを有する酸のＱを混合酸のＱとする。（Ｅ０）が、２種以上の酸の混合物である場合、その混合酸の酸性度は同様に塩交換の抑制という観点から２種以上の酸の内最も小さいＱを有する酸のＱを混合酸のＱとする。
【００１０】
本発明の電解液は、電解質塩（Ａ）以外の電解質塩（Ａ’）を含んでいてもよい。（Ａ’）はアニオン（Ｂ’）とカチオン（Ｃ）からなり、（Ｂ’）に対応する酸（Ｂ０’）は、（Ｂ０’）の部分電荷Ｑ（Ｂ０’）と、ドーパントの酸(Ｅ０)の部分電荷Ｑ（Ｅ０）の差［Ｑ（Ｂ０’）−Ｑ（Ｅ０）］が−０．０１未満の酸であることが好ましい。（Ａ’）の含有量は（Ａ）の重量に対して、ドーパントとアニオンの塩交換の抑制の観点から、好ましくは０〜７０重量％、さらに好ましくは１〜５０重量％、特に好ましくは２〜２０重量％である。
また、電解質塩（Ａ）とともに電解質塩（Ａ’）を用いる場合、（Ｂ０）が２種以上の酸の混合物である場合と同様に、塩交換の抑制という観点から、アニオン（Ｂ）及びアニオン（Ｂ’）にそれぞれ対応する酸の内大きいＱを有する酸のＱを混合酸のＱとする。
【００１１】
ＣＡＣｈｅシステムのＭＭ／ＰＭ３法は、例えば、富士通社製のＣＡＣｈｅＷＯＲＫＳＹＳＴＥＭ５．０２を使用することができる。
部分電荷Ｑ（Ｂ０）、Ｑ（Ｂ０’）、Ｑ（Ｅ０）は、ＷｏｒｋＳｐａｃｅ上で計算したい分子構造を書き構造最適化した後、ＭＭ／ＰＭ３  ｇｅｏｍｅｔｒｙで計算することで真空中の部分電荷を求めることが出来る。
【００１２】
各々の酸の酸性度は、ＣＡＣｈｅシステムのＭＭ／ＰＭ３法によって求めた酸性水素原子の部分電荷によって相関を得ることができる。酸性水素原子の部分電荷が大きいほど、酸の酸性度も大きくなる。
【００１３】
本発明において、アニオン(Ｂ)の酸（Ｂ０）としては、有機スルホン酸、フルオロカルボン酸、ホウ素錯体、ハロゲン化無機酸等が挙げられる。
【００１４】
有機スルホン酸の具体例としては下記の化合物が挙げられる。
（１）炭素数１〜３０またはそれ以上の飽和および不飽和脂肪族スルホン酸：［１価の飽和脂肪族スルホン酸（メタンスルホン酸、エタンスルホン酸、プロパンスルホン酸、イソプロピルスルホン酸、ブタンスルホン酸、イソブチルスルホン酸、ｔ−ブチルスルホン酸、ペンタンスルホン酸、イソペンチルスルホン酸、ヘキサンスルホン酸、ノナンスルホン酸、デカンスルホン酸、ウンデカンスルホン酸、ドデカンスルホン酸、トリデカンスルホン酸、テトラデカンスルホン酸、ｎ−オクチルスルホン酸、ドデシルスルホン酸、セチルスルホン酸など）、１価の不飽和脂肪族スルホン酸（エチレンスルホン酸、１−プロペン−１−スルホン酸など）、２価以上の脂肪族スルホン酸（メチオン酸、１，１−エタンジスルホン酸、１，２−エタンジスルホン酸、１，１−プロパンジスルホン酸、１，３−プロパンジスルホン酸、ポリビニルスルホン酸など）、オキシ脂肪族スルホン酸（イセチオン酸、３−オキシ−プロパンスルホン酸など）、スルホ脂肪族カルボン酸（スルホ酢酸、スルホコハク酸など）、スルホ脂肪族カルボン酸エステル（ジ（２−エチルヘキシル）スルホコハク酸など）等]
【００１５】
（２）フルオロスルホン酸ＲｆＳＯ３Ｈ、（Ｒｆは炭素数１〜３０のフルオロアルキル基）：（トリフルオロメタンスルホン酸、パーフルオロエタンスルホン酸、パーフルオロプロパンスルホン酸、パーフルオロイソプロピルスルホン酸、パーフルオロブタンスルホン酸、パーフルオロイソブチルスルホン酸、パーフルオロｔ−ブチルスルホン酸、パーフルオロペンタンスルホン酸、パーフルオロイソペンチルスルホン酸、パーフルオロヘキサンスルホン酸、パーフルオロノナンスルホン酸、パーフルオロデカンスルホン酸、パーフルオロウンデカンスルホン酸、パーフルオロドデカンスルホン酸、パーフルオロトリデカンスルホン酸、パーフルオロテトラデカンスルホン酸、パーフルオロｎ−オクチルスルホン酸、パーフルオロドデシルスルホン酸、パーフルオロセチルスルホン酸など）
【００１６】
（３）炭素数６〜３０またはそれ以上の芳香族スルホン酸：[１価の芳香族スルホン酸（ベンゼンスルホン酸、ｐ−トルエンスルホン酸、ｏ−トルエンスルホン酸、ｍ−トルエンスルホン酸、ｏ−キシレン−４−スルホン酸、ｍ−キシレン−４−スルホン酸、４−エチルベンゼンスルホン酸、４−プロピルベンゼンスルホン酸、４−ブチルベンゼンスルホン酸、４−ドデシルベンゼンスルホン酸、４−オクチルベンゼンスルホン酸、２−メチル−５−イソプロピルベンゼンスルホン酸、２−ナフタレンスルホン酸、ブチルナフタレンスルホン酸、ｔ−ブチルナフタレンスルホン酸、２，４，５−トリクロロベンゼンスルホン酸、ベンジルスルホン酸、フェニルエタンスルホン酸など）、２価以上の芳香族スルホン酸（ｍ−ベンゼンジスルホン酸、１，４−ナフタレンジスルホン酸、１，５−ナフタレンジスルホン酸、１，６−ナフタレンジスルホン酸、２，６−ナフタレンジスルホン酸、２，７−ナフタレンジスルホン酸、１，３，６−ナフタレントリスルホン酸、スルホン化ポリスチレンなど）、オキシ芳香族スルホン酸（フェノール−２−スルホン酸、フェノール−３−スルホン酸、フェノール−４−スルホン酸、アニソール−ｏ−スルホン酸、アニソール−ｍ−スルホン酸、フェネトール−ｏ−スルホン酸、フェネトール−ｍ−スルホン酸、フェノール−２，４−ジスルホン酸、フェノール−２，４，６−トリスルホン酸、アニソール−２，４−ジスルホン酸、フェネトール−２，５−ジスルホン酸、２−オキシトルエン−４−スルホン酸、ピロカテキン−４−スルホン酸、ベラトロール−４−スルホン酸、レゾルシン−４−スルホン酸、２−オキシ−１−メトキシベンゼン−４−スルホン酸、１，２−ジオキシベンゼン−３，５−ジスルホン酸、レゾルシン−４，６−ジスルホン酸、ヒドロキノンスルホン酸、ヒドロキノン−２，５−ジスルホン酸、１，２，３−トリオキシベンゼン−４−スルホン酸など）、スルホ芳香族カルボン酸（ｏ−スルホ安息香酸、ｍ−スルホ安息香酸、ｐ−スルホ安息香酸、２，４−ジスルホ安息香酸、３−スルホフタル酸、３，５−ジスルホフタル酸、４−スルホイソフタル酸、２−スルホテレフタル酸、２−メチル−４−スルホ安息香酸、２−メチル−３、５−ジスルホ安息香酸、４−プロピル−３−スルホ安息香酸、２，４，６−トリメチル−３−スルホ安息香酸、２−メチル−５−スルホテレフタル酸、５−スルホサリチル酸、３−オキシ−４−スルホ安息香酸等）、チオ芳香族スルホン酸（チオフェノールスルホン酸、チオアニソール−４−スルホン酸、チオフェネトール−４−スルホン酸等）、その他官能基を有する芳香族スルホン酸（ベンズアルデヒド−ｏ−スルホン酸、ベンズアルデヒド−２，４−ジスルホン酸、アセトフェノン−ｏ−スルホン酸、アセトフェノン−２，４−ジスルホン酸、ベンゾフェノン−ｏ−スルホン酸、ベンゾフェノン−３，３'−ジスルホン酸、４−アミノフェノール−３−スルホン酸、アントラキノン−１−スルホン酸、アントラキノン−２−スルホン酸、アントラキノン−１，５−ジスルホン酸、アントラキノン−１，８−ジスルホン酸、アントラキノン−２，６−ジスルホン酸、２−メチルアントラキノン−１−スルホン酸等）等］
【００１７】
フルオロカルボン酸の具体例としては下記の化合物が挙げられる。
フルオロカルボン酸ＲｆＣＯＯＨ（Ｒｆは炭素数１〜３０のフルオロアルキル基）：（トリフルオロ酢酸、パーフルオロプロピオン酸、パーフルオロイソプロピオン酸、パーフルオロ酪酸、パーフルオロ吉草酸、パーフルオロカプロン酸、パーフルオロペラルゴン酸、パーフルオロカプリン酸、パーフルオロウンデシル酸、パーフルオロラウリル酸、パーフルオロトリデカン酸、パーフルオロテトラデカン酸、パーフルオロｎ−オクタン酸、パーフルオロラウリン酸、パーフルオロパルミチン酸など）
【００１８】
ホウ素錯体の具体例としては下記の化合物が挙げられる。
（１）ホウ酸のアルコール性水酸基含有化合物錯体；
ホウ酸エチレングリコール錯体、ホウ酸トリメチレングリコール錯体等。
（２）ホウ酸のカルボキシル基含有化合物エステル錯体；
ボロジシュウ酸エステル錯体、ボロジグリコール酸エステル錯体等。
（３）ホウ酸のリン酸および／またはリン酸エステル錯体；
ホウ酸メチルホスフェート錯体、ホウ酸エチルホスフェート錯体等。
ホウ素錯体の詳細としては特許２９６６４５１号公報に記載してあるものが使用できる。
【００１９】
ハロゲン化無機酸の具体例としては下記の化合物が挙げられる。
ＨＦ、ＨＰＦ６、ＨＢＦ４、ＨＡｓＦ６、ＨＳｂＦ６、ＨＡｌＦ４、ＨＴａＦ６、ＨＮｂＦ６、Ｈ２ＳｉＦ６、ＨＣｌ、ＨＰＣｌ６、ＨＢＣｌ４、ＨＡｓＣｌ６、ＨＳｂＣｌ６、ＨＡｌＣｌ４、ＨＴａＣｌ６、ＨＮｂＣｌ６、Ｈ２ＳｉＣｌ６、ＨＢｒ、ＨＰＢｒ６、ＨＢＢｒ４、ＨＡｓＢｒ６、ＨＳｂＢｒ６、ＨＡｌＢｒ４、ＨＴａＢｒ６、ＨＮｂＢｒ６、Ｈ２ＳｉＢｒ６、ＨＣｌＯ４など。
【００２０】
アニオン(Ｂ)の酸（Ｂ０）は一種または二種以上を併用してもよい。
【００２１】
これらのうち、好ましいものは、メタンスルホン酸、ｔ−ブチルスルホン酸、ペンタンスルホン酸、４−ドデシルベンゼンスルホン酸、ベンゼンスルホン酸、ｐ−トルエンスルホン酸、４−エチルベンゼンスルホン酸、４−ブチルベンゼンスルホン酸、４−オクチルベンゼンスルホン酸、２−ナフタレンスルホン酸、ブチルナフタレンスルホン酸、アントラキノン−２−スルホン酸、ジ（２−エチルヘキシル）スルホコハク酸、ｏ−スルホ安息香酸、パーフルオロブタンスルホン酸、パーフルオロペンタンスルホン酸、トリフルオロ酢酸、パーフルオロ酪酸、ボロジシュウ酸エステル錯体、ボロジグリコール酸エステル錯体、ＨＢＦ４、ＨＡｌＦ４、ＨＢＣｌ４、ＨＢＢｒ４であり、更に好ましくは、ｔ−ブチルスルホン酸、ペンタンスルホン酸、ｐ−トルエンスルホン酸、４−ブチルベンゼンスルホン酸、２−ナフタレンスルホン酸、ブチルナフタレンスルホン酸、アントラキノン−２−スルホン酸、パーフルオロブタンスルホン酸、パーフルオロペンタンスルホン酸である。
【００２２】
本発明において、ドーパント(Ｅ)の酸（Ｅ０）としては、有機スルホン酸、フルオロカルボン酸、ホウ素錯体、ハロゲン化無機酸等が挙げられる。
これらの酸の具体例としては上記に記載した化合物が挙げられ、一種又は二種以上を併用してもよい。
これらのうち、好ましいものは、ベンゼンスルホン酸、ｐ−トルエンスルホン酸、４−エチルベンゼンスルホン酸、４−ドデシルベンゼンスルホン酸、２−ナフタレンスルホン酸、ブチルナフタレンスルホン酸、１，４−ナフタレンジスルホン酸、１，５−ナフタレンジスルホン酸、１，６−ナフタレンジスルホン酸、２，６−ナフタレンジスルホン酸、２，７−ナフタレンジスルホン酸、アントラキノン−１−スルホン酸、アントラキノン−２−スルホン酸、アントラキノン−１，５−ジスルホン酸、アントラキノン−１，８−ジスルホン酸、アントラキノン−２，６−ジスルホン酸であり、更に好ましくは、ｐ−トルエンスルホン酸、４−ドデシルベンゼンスルホン酸、２−ナフタレンスルホン酸、ブチルナフタレンスルホン酸、アントラキノン−２−スルホン酸である。
ドーパント（Ｅ）の酸（Ｅ０）とアニオン（Ｂ）の酸（Ｂ０）の組み合わせとして好ましいものは、酸（Ｅ０）がｐ−トルエンスルホン酸に対して、酸（Ｂ０）がｐ−トルエンスルホン酸、２−ナフタレンスルホン酸、パーフルオロブタンスルホン酸；酸（Ｅ０）が４−ドデシルベンゼンスルホン酸に対して、酸（Ｂ０）がｐ−トルエンスルホン酸、２−ナフタレンスルホン酸、パーフルオロブタンスルホン酸；酸（Ｅ０）が２−ナフタレンスルホン酸に対して、酸（Ｂ０）がｐ−トルエンスルホン酸、２−ナフタレンスルホン酸、パーフルオロブタンスルホン酸；酸（Ｅ０）がブチルナフタレンスルホン酸に対して、酸（Ｂ０）がｐ−トルエンスルホン酸、２−ナフタレンスルホン酸、パーフルオロブタンスルホン酸；酸（Ｅ０）がアントラキノン−２−スルホン酸に対して、酸（Ｂ０）がｐ−トルエンスルホン酸、２−ナフタレンスルホン酸、パーフルオロブタンスルホン酸である。
【００２３】
本発明において、アニオン(Ｂ’)の酸（Ｂ０’）としては、有機カルボン酸  モノおよびジアルキルリン酸エステル、フェノール類、トリアゾール骨格を有する化合物、テトラゾール骨格を有する化合物等が挙げられる。 
【００２４】
有機カルボン酸の具体例としては下記の化合物が挙げられる。
（１）炭素数２〜１５の２〜４価のポリカルボン酸：脂肪族ポリカルボン酸［飽和ポリカルボン酸（シュウ酸、マロン酸、コハク酸、グルタル酸、アジピン酸、ピメリン酸、スペリン酸、アゼライン酸、セバチン酸、ウンデンカン二酸、ドデカン二酸、トリデカン二酸、テトラデカン二酸、ペンタデカン二酸、メチルマロン酸、エチルマロン酸、プロピルマロン酸、ブチルマロン酸、ペンチルマロン酸、ヘキシルマロン酸、ジメチルマロン酸、ジエチルマロン酸、メチルプロピルマロン酸、メチルブチルマロン酸、エチルプロピルマロン酸、ジプロピルマロン酸、メチルコハク酸、エチルコハク酸、２，２−ジメチルコハク酸、２，３−ジメチルコハク酸、２−メチルグルタル酸、３−メチルグルタル酸、３−メチル−３−エチルグルタル酸、３,３−ジエチルグルタル酸、３，３−ジメチルグルタル酸、３−メチルアジピン酸など）、不飽和ポリカルボン酸（マレイン酸、フマール酸、イタコン酸、シトラコン酸など）］、芳香族ポリカルボン酸［フタル酸、イソフタル酸、テレフタル酸、トリメリット酸、ピロメリット酸など］、Ｓ含有ポリカルボン酸［チオジブロピオン酸など］等。
【００２５】
（２）炭素数２〜２０のオキシカルボン酸：脂肪族オキシカルボン酸［グリコール酸、乳酸、酒石酸、ひまし油脂肪酸など］；芳香族オキシカルボン酸［サリチル酸、マンデル酸、４−ヒドロキシ安息香酸、１−ヒドロキシ−２−ナフトエ酸、３−ヒドロキシ−２−ナフトエ酸、６−ヒドロキシ−２−ナフトエ酸など］等。
【００２６】
（３）炭素数１〜３０のモノカルボン酸：脂肪族モノカルボン酸［飽和モノカルボン酸（ギ酸、酢酸、プロピオン酸、酪酸、イソ酪酸、吉草酸、カプロン酸、エナント酸、カプリル酸、ペラルゴン酸、ラウリル酸、ミリスチン酸、ステアリン酸、ベヘン酸、ウンデカン酸など）、不飽和モノカルボン酸（アクリル酸、メタクリル酸、クロトン酸、オレイン酸など）］；芳香族モノカルボン酸［安息香酸、ケイ皮酸、ナフトエ酸、トルイル酸、エチル安息香酸、プロピル安息香酸、イソプロピル安息香酸、ブチル安息香酸、イソブチル安息香酸、第２ブチル安息香酸、第３ブチル安息香酸、ヒドロキシ安息香酸、エトキシ安息香酸、プロポキシ安息香酸、イソプロポキシ安息香酸、ブトキシ安息香酸、イソブトキシ安息香酸、第２ブトキシ安息香酸、第３ブトキシ安息香酸、アミノ安息香酸、Ｎ−メチルアミノ安息香酸、Ｎ−エチルアミノ安息香酸、Ｎ−プロピルアミノ安息香酸、Ｎ−イソプロピルアミノ安息香酸、Ｎ−ブチルアミノ安息香酸、Ｎ−イソブチルアミノ安息香酸、Ｎ−第２ブチルアミノ安息香酸、Ｎ−第３ブチルアミノ安息香酸、Ｎ，Ｎ−ジメチルアミノ安息香酸、Ｎ，Ｎ−ジエチルアミノ安息香酸、ニトロ安息香酸、フロロ安息香酸など］等。
【００２７】
モノおよびジアルキルリン酸エステルとして、下記の一般式（１）で示されるモノおよびジアルキルリン酸エステルが挙げられる。Ｒ１及びＲ２は水素又は炭素数１〜１０のアルキル基であり、かつ少なくとも１つはアルキル基である。Ｒ１及びＲ２の炭素数はインピーダンス特性と耐電圧特性の観点から１〜１０が好ましい。さらに好ましくは３〜８である。
【００２８】
【化１】
2006086302.tif 000002
【００２９】
具体的な例としては、モノメチルリン酸エステル、ジメチルリン酸エステル、モノエチルリン酸エステル、ジエチルリン酸エステル、モノプロピルリン酸エステル、ジプロピルリン酸エステル、モノイソプロピルリン酸エステル、ジイソプロピルリン酸エステル、モノブチルリン酸エステル、ジブチルリン酸エステル、モノペンチルリン酸エステル、ジペンチルリン酸エステル、モノヘキシルリン酸エステル、ジヘキシルリン酸エステル、モノヘプチルリン酸エステル、ジヘプチルリン酸エステル、モノオクチルリン酸エステル、ジオクチルリン酸エステル、モノ−２−エチルヘキシルリン酸エステル、ジ−２−エチルヘキシルリン酸エステル、モノノニルリン酸エステル、ジノニルリン酸エステル、モノデシルリン酸エステル、ジデシルリン酸エステル、モノイソデシルリン酸エステル、ジイソデシルリン酸エステルなどが挙げられる。
【００３０】
フェノール類の具体例として下記の化合物が挙げられる。
・１価フェノール（フェノール類、ナフトール類を含む）：フェノール、アルキル（炭素数１〜１５）フェノール類（クレゾール、キシレノール、エチルフェノール、ｎ−もしくはイソプロピルフェノール、イソドデシルフェノールなど）、メトキシフェノール類（オイゲノール、グアヤコールなど）、α−ナフトール、β−ナフトール、シクロヘキシルフェノールなど；
・多価フェノール：カテコール、レゾルシン、ピロガロール、フロログルシン、ビスフェノールＡ、ビスフェノールＦ、ビスフェノールＳなど。
【００３１】
トリアゾール骨格を有する化合物、テトラゾール骨格を有する化合物の具体例として下記の化合物が挙げられる。
【００３２】
１Ｈ−１，２，４−トリアゾール、１，２，３−トリアゾール、１，２，３−ベンゾトリアゾール、カルボキシベンゾトリアゾール、３−メルカプト−１，２，４−トリアゾール、１，２，３−トリアゾール−４，５−ジカルボン酸、３−メルカプト−５−メチル−１，２，４−トリアゾール、１，２，３,４−テトラゾールなど。
【００３３】
これらのうち、好ましいのは、芳香族モノカルボン酸、芳香族ポリカルボン酸、芳香族オキシカルボン酸、脂肪族不飽和ポリカルボン酸、さらに好ましいのは、安息香酸、フタル酸、サリチル酸、マレイン酸である。
【００３４】
なお、アニオン(Ｂ’)の酸（Ｂ０’）は１種または２種以上を用いても良い。
【００３５】
電解質塩（Ａ）のカチオン（Ｃ）は、アミジニウムカチオン（Ｃ１）及び、アンモニウムカチオン（Ｃ２）からなる群より選ばれる少なくとも１種であることが好ましい。
（Ｃ１）としては下記のものが挙げられる。
【００３６】
（１）イミダゾリニウム類
１，２，３，４−テトラメチルイミダゾリニウム、１，３，４−トリメチル−２−エチルイミダゾリニウム、１，３−ジメチル−２，４−ジエチルイミダゾリニウム、１，２−ジメチル−３，４−ジエチルイミダゾリニウム、１−メチル−２，３，４−トリエチルイミダゾリニウム、１，２，３，４−テトラエチルイミダゾリニウム、１，２，３−トリメチルイミダゾリニウム、１，３−ジメチル−２−エチルイミダゾリニウム、１−エチル−２，３−ジメチルイミダゾリニウム、１，２，３−トリエチルイミダゾリニウム、４−シアノ−１，２，３−トリメチルイミダゾリニウム、３−シアノメチル−１，２−ジメチルイミダゾリニウム、２−シアノメチル−１，３−ジメチルイミダゾリニウム、４−アセチル−１，２，３−トリメチルイミダゾリニウム、３−アセチルメチル−１，２−ジメチルイミダゾリニウム、４−メチルカルボオキシメチル−１，２，３−トリメチルイミダゾリニウム、３−メチルカルボオキシメチル−１，２−ジメチルイミダゾリニウム、４−メトキシ−１，２，３−トリメチルイミダゾリニウム、３−メトキシメチル−１，２−ジメチルイミダゾリニウム、４−ホルミル−１，２，３−トリメチルイミダゾリニウム、３−ホルミルメチル−１，２−ジメチルイミダゾリニウム、３−ヒドロキシエチル−１，２−ジメチルイミダゾリニウム、４−ヒドロキシメチル−１，２，３−トリメチルイミダゾリニウム、２−ヒドロキシエチル−１，３−ジメチルイミダゾリニウムなど。
【００３７】
（２）イミダゾリウム類
１，３−ジメチルイミダゾリウム、１，３−ジエチルイミダゾリウム、１−エチル−３−メチルイミダゾリウム、１，２，３−トリメチルイミダゾリウム、１，２，３，４−テトラメチルイミダゾリウム、１，３−ジメチル−２−エチルイミダゾリウム、１，２−ジメチル−３−エチル−イミダゾリウム、１，２，３−トリエチルイミダゾリウム、１，２，３，４−テトラエチルイミダゾリウム、１，３−ジメチル−２−フェニルイミダゾリウム、１，３−ジメチル−２−ベンジルイミダゾリウム、１−ベンジル−２，３−ジメチル−イミダゾリウム、４−シアノ−１，２，３−トリメチルイミダゾリウム、３−シアノメチル−１，２−ジメチルイミダゾリウム、２−シアノメチル−１，３−ジメチル−イミダゾリウム、４−アセチル−１，２，３−トリメチルイミダゾリウム、３−アセチルメチル−１，２−ジメチルイミダゾリウム、４−メチルカルボオキシメチル−１，２，３−トリメチルイミダゾリウム、３−メチルカルボオキシメチル−１，２−ジメチルイミダゾリウム、４−メトキシ−１，２，３−トリメチルイミダゾリウム、３−メトキシメチル−１，２−ジメチルイミダゾリウム、４−ホルミル−１，２，３−トリメチルイミダゾリウム、３−ホルミルメチル−１，２−ジメチルイミダゾリウム、３−ヒドロキシエチル−１，２−ジメチルイミダゾリウム、４−ヒドロキシメチル−１，２，３−トリメチルイミダゾリウム、２−ヒドロキシエチル−１，３−ジメチルイミダゾリウム
【００３８】
（３）テトラヒドロピリミジニウム類
１，３−ジメチル−１，４，５，６−テトラヒドロピリミジニウム、１，２，３−トリメチル−１，４，５，６−テトラヒドロピリミジニウム、１，２，３，４−テトラメチル−１，４，５，６−テトラヒドロピリミジニウム、１，２，３，５−テトラメチル−１，４，５，６−テトラヒドロピリミジニウム、８−メチル−１，８−ジアザビシクロ［５，４，０］−７−ウンデセニウム、５−メチル−１，５−ジアザビシクロ［４，３，０］−５−ノネニウム、４−シアノ−１，２，３−トリメチル−１，４，５，６−テトラヒドロピリミジニウム、３−シアノメチル−１，２−ジメチル−１，４，５，６−テトラヒドロピリミジニウム、２−シアノメチル−１，３−ジメチル−１，４，５，６−テトラヒドロピリミジニウム、４−アセチル−１，２，３−トリメチル−１，４，５，６−テトラヒドロピリミジニウム、３−アセチルメチル−１，２−ジメチル−１，４，５，６−テトラヒドロピリミジニウム、４−メチルカルボオキシメチル−１，２，３−トリメチル−１，４，５，６−テトラヒドロピリミジニウム、３−メチルカルボオキシメチル−１，２−ジメチル−１，４，５，６−テトラヒドロピリミジニウム、４−メトキシ−１，２，３−トリメチル−１，４，５，６−テトラヒドロピリミジニウム、３−メトキシメチル−１，２−ジメチル−１，４，５，６−テトラヒドロピリミジニウム、４−ホルミル−１，２，３−トリメチル−１，４，５，６−テトラヒドロピリミジニウム、３−ホルミルメチル−１，２−ジメチル−１，４，５，６−テトラヒドロピリミジニウム、３−ヒドロキシエチル−１，２−ジメチル−１，４，５，６−テトラヒドロピリミジニウム、４−ヒドロキシメチル−１，２，３−トリメチル−１，４，５，６−テトラヒドロピリミジニウム、２−ヒドロキシエチル−１，３−ジメチル−１，４，５，６−テトラヒドロピリミジニウムなど。
【００３９】
（４）ジヒドロピリミジニウム類
１，３−ジメチル−１，４−もしくは−１，６−ジヒドロピリミジニウム、［これらを１，３−ジメチル−１，４（６）−ジヒドロピリミジニウムと表記し、以下同様の表現を用いる。］１，２，３−トリメチル−１，４（６）−ジヒドロピリミジニウム、１，２，３，４−テトラメチル−１，４（６）−ジヒドロピリミジニウム、１，２，３，５−テトラメチル−１，４（６）−ジヒドロピリミジニウム、８−メチル−１，８−ジアザビシクロ［５，４，０］−７，９（１０）−ウンデカジエニウム、５−メチル−１，５−ジアザビシクロ［４，３，０］−５，７（８）−ノナジエニウム、４−シアノ−１，２，３−トリメチル−１，４（６）−ジヒドロピリミジニウム、３−シアノメチル−１，２−ジメチル−１，４（６）−ジヒドロピリミジニウム、２−シアノメチル−１，３−ジメチル−１，４（６）−ジヒドロピリミジニウム、４−アセチル−１，２，３−トリメチル−１，４（６）−ジヒドロピリミジニウム、３−アセチルメチル−１，２−ジメチル−１，４（６）−ジヒドロピリミジニウム、４−メチルカルボオキシメチル−１，２，３−トリメチル−１，４（６）−ジヒドロピリミジニウム、３−メチルカルボオキシメチル−１，２−ジメチル−１，４（６）−ジヒドロピリミジニウム、４−メトキシ−１，２，３−トリメチル−１，４（６）−ジヒドロピリミジニウム、３−メトキシメチル−１，２−ジメチル−１，４（６）−ジヒドロピリミジニウム、４−ホルミル−１，２，３−トリメチル−１，４（６）−ジヒドロピリミジニウム、３−ホルミルメチル−１，２−ジメチル−１，４（６）−ジヒドロピリミジニウム、３−ヒドロキシエチル−１，２−ジメチル−１，４（６）−ジヒドロピリミジニウム、４−ヒドロキシメチル−１，２，３−トリメチル−１，４（６）−ジヒドロピリミジニウム、２−ヒドロキシエチル−１，３−ジメチル−１，４（６）−ヒドロピリミジニウムなど。
【００４０】
（５）イミダゾリニウム骨格を有するグアニジニウム類
２−ジメチルアミノ−１，３，４−トリメチルイミダゾリニウム、２−ジエチルアミノ−１，３，４−トリメチルイミダゾリニウム、２−ジエチルアミノ−１，３−ジメチル−４−エチルイミダゾリニウム、２−ジメチルアミノ−１−メチル−３，４−ジエチルイミダゾリニウム、２−ジエチルアミノ−１−メチル−３，４−ジエチルイミダゾリニウム、２−ジエチルアミノ−１，３，４−トリエチルイミダゾリニウム、２−ジメチルアミノ−１，３−ジメチルイミダゾリニウム、２−ジエチルアミノ−１，３−ジメチルイミダゾリニウム、２−ジメチルアミノ−１−エチル−３−メチルイミダゾリニウム、２−ジエチルアミノ−１，３−ジエチルイミダゾリニウム、１，５，６，７−テトラヒドロ−１，２−ジメチル−２Ｈ−イミド［１，２ａ］イミダゾリニウム、１，５−ジヒドロ−１，２−ジメチル−２Ｈ−イミド［１，２ａ］イミダゾリニウム、１，５，６，７−テトラヒドロ−１，２−ジメチル−２Ｈ−ピリミド［１，２ａ］イミダゾリニウム、１，５−ジヒドロ−１，２−ジメチル−２Ｈ−ピリミド［１，２ａ］イミダゾリニウム、２−ジメチルアミノ−４−シアノ−１，３−ジメチルイミダゾリニウム、２−ジメチルアミノ−３−シアノメチル−１−メチルイミダゾリニウム、２−ジメチルアミノ−４−アセチル−１，３−ジメチルイミダゾリニウム、２−ジメチルアミノ−３−アセチルメチル−１−メチルイミダゾリニウム、２−ジメチルアミノ−４−メチルカルボオキシメチル−１，３−ジメチルイミダゾリニウム、２−ジメチルアミノ−３−メチルカルボオキシメチル−１−メチルイミダゾリニウム、２−ジメチルアミノ−４−メトキシ−１，３−ジメチルイミダゾリニウム、２−ジメチルアミノ−３−メトキシメチル−１−メチルイミダゾリニウム、２−ジメチルアミノ−４−ホルミル−１，３−ジメチルイミダゾリニウム、２−ジメチルアミノ−３−ホルミルメチル−１−メチルイミダゾリニウム、２−ジメチルアミノ−３−ヒドロキシエチル−１−メチルイミダゾリニウム、２−ジメチルアミノ−４−ヒドロキシメチル−１，３−ジメチルイミダゾリニウムなど。
【００４１】
（６）イミダゾリウム骨格を有するグアニジニウム類
２−ジメチルアミノ−１，３，４−トリメチルイミダゾリウム、２−ジエチルアミノ−１，３，４−トリメチルイミダゾリウム、２−ジエチルアミノ−１，３−ジメチル−４−エチルイミダゾリウム、２−ジメチルアミノ−１−メチル−３，４−ジエチルイミダゾリウム、２−ジエチルアミノ−１−メチル−３，４−ジエチルイミダゾリウム、２−ジエチルアミノ−１，３，４−トリエチルイミダゾリウム、２−ジメチルアミノ−１，３−ジメチルイミダゾリウム、２−ジエチルアミノ−１，３−ジメチルイミダゾリウム、２−ジメチルアミノ−１−エチル−３−メチルイミダゾリウム、２−ジエチルアミノ−１，３−ジエチルイミダゾリウム、１，５，６，７−テトラヒドロ−１，２−ジメチル−２Ｈ−イミド［１，２ａ］イミダゾリウム、１，５−ジヒドロ−１，２−ジメチル−２Ｈ−イミド［１，２ａ］イミダゾリウム、１，５，６，７−テトラヒドロ−１，２−ジメチル−２Ｈ−ピリミド［１，２ａ］イミダゾリウム、１，５−ジヒドロ−１，２−ジメチル−２Ｈ−ピリミド［１，２ａ］イミダゾリウム、２−ジメチルアミノ−４−シアノ−１，３−ジメチルイミダゾリウム、２−ジメチルアミノ−３−シアノメチル−１−メチルイミダゾリウム、２−ジメチルアミノ−４−アセチル−１，３−ジメチルイミダゾリニウム、２−ジメチルアミノ−３−アセチルメチル−１−メチルイミダゾリウム、２−ジメチルアミノ−４−メチルカルボオキシメチル−１，３−ジメチルイミダゾリウム、２−ジメチルアミノ−３−メチルカルボオキシメチル−１−メチルイミダゾリウム、２−ジメチルアミノ−４−メトキシ−１，３−ジメチルイミダゾリウム、２−ジメチルアミノ−３−メトキシメチル−１−メチルイミダゾリウム、２−ジメチルアミノ−４−ホルミル−１，３−ジメチルイミダゾリウム、２−ジメチルアミノ−３−ホルミルメチル−１−メチルイミダゾリウム、２−ジメチルアミノ−３−ヒドロキシエチル−１−メチルイミダゾリウム、２−ジメチルアミノ−４−ヒドロキシメチル−１，３−ジメチルイミダゾリウムなど。
【００４２】
（７）テトラヒドロピリミジニウム骨格を有するグアニジニウム類
２−ジメチルアミノ−１，３，４−トリメチル−１，４，５，６−テトラヒドロピリミジニウム、２−ジエチルアミノ−１，３，４−トリメチル−１，４，５，６−テトラヒドロピリミジニウム、２−ジエチルアミノ−１，３−ジメチル−４−エチル−１，４，５，６−テトラヒドロピリミジニウム、２−ジメチルアミノ−１−メチル−３，４−ジエチル−１，４，５，６−テトラヒドロピリミジニウム、２−ジエチルアミノ−１−メチル−３，４−ジエチル−１，４，５，６−テトラヒドロピリミジニウム、２−ジエチルアミノ−１，３，４−トリエチル−１，４，５，６−テトラヒドロピリミジニウム、２−ジメチルアミノ−１，３−ジメチル−１，４，５，６−テトラヒドロピリミジニウム、２−ジエチルアミノ−１，３−ジメチル−１，４，５，６−テトラヒドロピリミジニウム、２−ジメチルアミノ−１−エチル−３−メチル−１，４，５，６−テトラヒドロピリミジニウム、２−ジエチルアミノ−１，３−ジエチル−１，４，５，６−テトラヒドロピリミジニウム、１，３，４，６，７，８−ヘキサヒドロ−１，２−ジメチル−２Ｈ−イミド［１，２ａ］ピリミジニウム、１，３，４，６−テトラヒドロ−１，２−ジメチル−２Ｈ−イミド［１，２ａ］ピリミジニウム、１，３，４，６，７，８−ヘキサヒドロ−１，２−ジメチル−２Ｈ−ピリミド［１，２ａ］ピリミジニウム、１，３，４，６−テトラヒドロ−１，２−ジメチル−２Ｈ−ピリミド［１，２ａ］ピリミジニウム、２−ジメチルアミノ−４−シアノ−１，３−ジメチル−１，４，５，６−テトラヒドロピリミジニウム、２−ジメチルアミノ−３−シアノメチル−１−メチル−１，４，５，６−テトラヒドロピリミジニウム、、２−ジメチルアミノ−４−アセチル−１，３−ジメチル−１，４，５，６−テトラヒドロピリミジニウム、２−ジメチルアミノ−３−アセチルメチル−１−メチル−１，４，５，６−テトラヒドロピリミジニウム、２−ジメチルアミノ−４−メチルカルボオキシメチル−１，３−ジメチル−１，４，５，６−テトラヒドロピリミジニウム、２−ジメチルアミノ−３−メチルカルボオキシメチル−１−メチル−１，４，５，６−テトラヒドロピリミジニウム、２−ジメチルアミノ−４−メトキシ−１，３−ジメチル−１，４，５，６−テトラヒドロピリミジニウム、２−ジメチルアミノ−３−メトキシメチル−１−メチル−１，４，５，６−テトラヒドロピリミジニウム、２−ジメチルアミノ−４−ホルミル−１，３−ジメチル−１，４，５，６−テトラヒドロピリミジニウム、２−ジメチルアミノ−３−ホルミルメチル−１−メチル−１，４，５，６−テトラヒドロピリミジニウム、２−ジメチルアミノ−３−ヒドロキシエチル−１−メチル−１，４，５，６−テトラヒドロピリミジニウム、２−ジメチルアミノ−４−ヒドロキシメチル−１，３−ジメチル−１，４，５，６−テトラヒドロピリミジニウムなど。
【００４３】
（８）ジヒドロピリミジニウム骨格を有するグアニジニウム類
２−ジメチルアミノ−１，３，４−トリメチル−１，４（６）−ジヒドロピリミジニウム、２−ジエチルアミノ−１，３，４−トリメチル−１，４（６）−ジヒドロピリミジニウム、２−ジエチルアミノ−１，３−ジメチル−４−エチル−１，４（６）−ジヒドロピリミジニウム、２−ジメチルアミノ−１−メチル−３，４−ジエチル−１，４（６）−ジヒドロピリミジニウム、２−ジエチルアミノ−１−メチル−３，４−ジエチル−１，４（６）−ジヒドロピリミジニウム、２−ジエチルアミノ−１，３，４−テトラエチル−１，４（６）−ジヒドロピリミジニウム、２−ジメチルアミノ−１，３−ジメチル−１，４（６）−ジヒドロピリミジニウム、２−ジエチルアミノ−１，３−ジメチル−１，４（６）−ジヒドロピリミジニウム、２−ジメチルアミノ−１−エチル−３−メチル−１，４（６）−ジヒドロピリミジニウム、２−ジエチルアミノ−１，３−ジエチル−１，４（６）−ジヒドロピリミジニウム、１，６，７，８−テトラヒドロ−１，２−ジメチル−２Ｈ−イミド［１，２ａ］ピリミジニウム、１，６−ジヒドロ−１，２−ジメチル−２Ｈ−イミド［１，２ａ］ピリミジニウム、１，６，７，８−テトラヒドロ−１，２−ジメチル−２Ｈ−ピリミド［１，２ａ］ピリミジニウム、１，６−ジヒドロ−１，２−ジメチル−２Ｈ−ピリミド［１，２ａ］ピリミジニウム、２−ジメチルアミノ−４−シアノ−１，３−ジメチル−１，４（６）−ジヒドロピリミジニウム、２−ジメチルアミノ−３−シアノメチル−１−メチル−１，４（６）−ジヒドロピリミジニウム、２−ジメチルアミノ−４−アセチル−１，３−ジメチル−１，４（６）−ジヒドロピリミジニウム、２−ジメチルアミノ−３−アセチルメチル−１−メチル−１，４（６）−ジヒドロピリミジニウム、２−ジメチルアミノ−４−メチルカルボオキシメチル−１，３−ジメチル−１，４（６）−ジヒドロピリミジニウム、２−ジメチルアミノ−３−メチルカルボオキシメチル−１−メチル−１，４（６）−ジヒドロピリミジニウム、２−ジメチルアミノ−４−メトキシ−１，３−ジメチル−１，４（６）−ジヒドロピリミジニウム、２−ジメチルアミノ−３−メトキシメチル−１−メチル−１，４（６）−ジヒドロピリミジニウム、２−ジメチルアミノ−４−ホルミル−１，３−ジメチル−１，４，５，６−テトラヒドロピリミジニウム、２−ジメチルアミノ−３−ホルミルメチル−１−メチル−１，４，５，６−テトラヒドロピリミジニウム、２−ジメチルアミノ−３−ヒドロキシエチル−１−メチル−１，４，５，６−テトラヒドロピリミジニウム、２−ジメチルアミノ−４−ヒドロキシメチル−１，３−ジメチル−１，４（６）−ジヒドロピリミジニウムなど。
【００４４】
アンモニウムカチオン（Ｃ２）としては下記のものが挙げられる。
【００４５】
（１）３級モノアンモニウム
トリメチルアンモニウム、トリエチルアンモニウム、Ｎ，Ｎ−ジメチルエチルアンモニウム、Ｎ，Ｎ−ジメチルプロピルアンモニウム、Ｎ，Ｎ−ジメチルイソプロピルアンモニウム、Ｎ，Ｎ−ジエチルメチルアンモニウム、Ｎ，Ｎ，Ｎ−メチルエチルプロピルアンモニウム、Ｎ，Ｎ，Ｎ−メチルエチルイソプロピルアンモニウム、Ｎ，Ｎ−ジプロピルメチルアンモニウム、Ｎ，Ｎ−ジイソプロピルメチルアンモニウム、Ｎ，Ｎ−ジメチルホルミルメチルアンモニウム、Ｎ，Ｎ−ジメチルホルミルエチルアンモニウム、Ｎ，Ｎ−ジエチルホルミルメチルアンモニウム、Ｎ，Ｎ−ジエチルホルミルエチルアンモニウム、Ｎ，Ｎ−ジメチルメトキシカルボニルメチルアンモニウム、Ｎ，Ｎ−ジエチルメトキシカルボニルメチルアンモニウム、Ｎ，Ｎ−ジメチルシアノメチルアンモニウム、Ｎ，Ｎ−ジメチルシアノエチルアンモニウム、Ｎ，Ｎ−ジエチルシアノメチルアンモニウム、Ｎ，Ｎ−ジエチルシアノエチルアンモニウム、Ｎ，Ｎ−ジメチルメトキシメチルアンモニウム、Ｎ，Ｎ−ジメチルメトキシエチルアンモニウム、Ｎ，Ｎ−ジエチルメトキシメチルアンモニウム、Ｎ，Ｎ−ジエチルメトキシエチルアンモニウム、Ｎ，Ｎ−ジメチルアセチルメチルアンモニウム、Ｎ，Ｎ−ジエチルアセチルメチルアンモニウム、Ｎ，Ｎ−ジメチルヒドロキシメチルアンモニウム、Ｎ，Ｎ−ジメチルヒドロキシエチルアンモニウム、Ｎ，Ｎ−ジエチルヒドロキシメチルアンモニウム、Ｎ，Ｎ−ジエチルヒドロキシエチルアンモニウムなど。  
【００４６】
（２）２級モノアンモニウム
ジメチルアンモニウム、ジエチルアンモニウム、メチルエチルアンモニウム、メチルプロピルアンモニウム、メチルイソプロピルアンモニウム、Ｎ，Ｎ−ジプロピルアンモニウム、Ｎ，Ｎ−ジイソプロピルアンモニウム、メチルホルミルメチルアンモニウム、メチルホルミルエチルアンモニウムなど。  
【００４７】
（３）１級モノアンモニウム
メチルアンモニウム、エチルアンモニウム、プロピルアンモニム、イソプロピルアンモニウム、ブチルアンモニウムなど。
【００４８】
上記アミジニウムカチオン（Ｃ１）およびアンモニウムカチオン（Ｃ２）は一種または二種以上を併用してもよい。
【００４９】
これらのうち、アミジニウムカチオン（Ｃ１）として好ましいものは、イミダゾリニウム類であり、特に好ましいものは、１，２，３，４−テトラメチルイミダゾリニウム、１，２，３−トリメチルイミダゾリニウム、１−エチル−２，３−ジメチルイミダゾリニウムである。
アンモニウムカチオン（Ｃ２）として好ましいものは、３級アンモニウムであり、より好ましいものは、Ｎ，Ｎ−ジメチルエチルアンモニウム、Ｎ，Ｎ−ジメチルプロピルアンモニウム、Ｎ，Ｎ−ジメチルイソプロピルアンモニウム、Ｎ，Ｎ−ジエチルメチルアンモニウム、Ｎ，Ｎ−ジプロピルメチルアンモニウム、Ｎ，Ｎ−ジイソプロピルメチルアンモニウムであり、更に好ましくは、Ｎ，Ｎ−ジメチルエチルアンモニウム、Ｎ，Ｎ−ジエチルメチルアンモニウムであり、特に好ましくは、Ｎ，Ｎ−ジメチルエチルアンモニウムである。
【００５０】
本発明の電解液は、電解質塩の溶液からなることが好ましく、溶剤としては以下に記載の有機溶剤（Ｄ）を用いることが好ましい。有機溶剤（Ｄ）の具体例は以下のとおりであり、２種以上を併用することもできる。
【００５１】
（１）アルコール類 
１価アルコール（メチルアルコール、エチルアルコール、プロピルアルコール、ブチルアルコール、ジアセトンアルコール、ベンジルアルコール、アミノアルコール、フルフリルアルコールなど）、２価アルコール（エチレングリコール、プロピレングリコール、ジエチレングリコール、ヘキシレングリコールなど）、３価アルコール（グリセリンなど）、４価以上のアルコール（ヘキシトールなど）など；
【００５２】
（２）エーテル類 
モノエーテル（エチレングリコールモノメチルエーテル、エチレングリコールモノエチルエーテル、ジエチレングリコールモノメチルエーテル、ジエチレングリコールモノエチルエーテル、エチレングリコールモノフェニルエーテル、テトラヒドロフラン、３−メチルテトラヒドロフランなど）、ジエーテル（エチレングリコールジメチルエーテル、エチレングリコールジエチルエーテル、ジエチレングリコールジメチルエーテル、ジエチレングリコールジエチルエーテルなど）など；
【００５３】
（３）アミド類 
ホルムアミド類（Ｎ−メチルホルムアミド、Ｎ，Ｎ−ジメチルホルムアミド、Ｎ−エチルホルムアミド、Ｎ，Ｎ−ジエチルホルムアミドなど）、アセトアミド類（Ｎ−メチルアセトアミド、Ｎ，Ｎ−ジメチルアセトアミド、Ｎ−エチルアセトアミド、Ｎ，Ｎ−ジエチルアセトアミドなど）、プロピオンアミド類（Ｎ，Ｎ−ジメチルプロピオンアミドなど）、ピロリドン類（Ｎ−メチルピロリドン、Ｎ−エチルピロリドンなど）、ヘキサメチルホスホリルアミドなど；
【００５４】
（４）オキサゾリジノン類 
Ｎ−メチル−２−オキサゾリジノン、３，５−ジメチル−２−オキサゾリジノンなど；
【００５５】
（５）ラクトン類 
γ−ブチロラクトン（以下、ＧＢＬと記す。）、α−アセチル−γ−ブチロラクトン、β−ブチロラクトン、γ−バレロラクトン、δ−バレロラクトンなど；
【００５６】
（６）ニトリル類 
アセトニトリル、プロピオニトリル、ブチロニトリル、アクリロニトリル、メタクリロニトリル、ベンゾニトリルなど；
【００５７】
（７）カーボネート類
エチレンカーボネート、プロピオンカーボネート、ブチレンカーボネート、ジメチルカーボネート、ジエチルカーボネートなど；
【００５８】
（８）スルホキシド類
ジメチルスルホキシド、スルホラン、３−メチルスルホラン、２，４−ジメチルスルホランなど；
【００５９】
（９）その他の有機溶剤 
１，３−ジメチル−２−イミダゾリジノン、芳香族系溶剤（トルエン、キシレンなど）、パラフィン系溶剤（ノルマルパラフィン、イソパラフィンなど）など；
【００６０】
有機溶剤（Ｄ）としては、炭素数１〜５０のものが好ましく、炭素数１〜２０のものがより好ましい。上記有機溶剤のうち好ましいものは、γ−ブチロラクトン（ＧＢＬ）、スルホラン、３−メチルスルホラン、２，４−ジメチルスルホラン、Ｎ−メチル−２−オキサゾリジノン、アセトニトリル、エチレンカーボネート、プロピオンカーボネート、エチレングリコール、Ｎ，Ｎ−ジメチルホルムアミド等が挙げられる。
【００６１】
本発明の電解液が有機溶剤（Ｄ）を含有する場合は、電解質塩（Ａ）の重量は、電気電導度と、電解液溶剤である有機溶剤（Ｄ）への溶解度の観点から電解液の重量に基づいて、好ましくは５〜８０重量％、さらに好ましくは１０〜６０重量％、特に好ましくは１５〜４０重量％である。
【００６２】
本発明の電解質塩（Ａ）のアニオン（Ｂ）とカチオン（Ｃ）との等量比は、熱安定性と電気伝導度の観点から、通常（Ｂ）：（Ｃ）＝１：０．５〜１：２であり、好ましくは（Ｂ）：（Ｃ）＝１：０．５〜１：１．５であり、特に好ましくは（Ｂ）：（Ｃ）＝１：０．８〜１：１．２である。
【００６３】
本発明の電解質塩（Ａ’）のアニオン（Ｂ’）とカチオン（Ｃ）との等量比も、熱安定性と電気伝導度の観点から、上記電解質塩（Ａ）の等量比と同様である。
【００６４】
本発明の電解液には必要により、電解液に通常用いられる種々の添加剤を添加することができる。該添加剤としては、リン酸誘導体（例えば、リン酸、リン酸エステルなど）、ホウ酸誘導体（例えば、ホウ酸、ホウ酸と多糖類〔マンニット、ソルビットなど〕との錯化合物、ホウ酸と多価アルコール〔エチレングリコール、グリセリンなど〕との錯化合物など）、ニトロ化合物（例えば、ｏ−ニトロ安息香酸、ｐ−ニトロ安息香酸、ｍ−ニトロ安息香酸、ｏ−ニトロフェノール、ｐ−ニトロフェノールなど）などを挙げることができる。その添加量は、電気伝導度と電解液への溶解度の観点から、電解質塩（Ａ）に対して好ましくは２０重量％以下、さらに好ましくは１０重量％以下である。
【００６５】
本発明の電解液では、好ましくは水分が１％以下であり、さらに好ましくは０．１％以下である。水分が１％以下であると、電解質の性能低下が少なく、好ましい。
アルカリ金属イオン、ハロゲンイオン等の腐食性イオン含有量は、好ましくは１０ｐｐｍ以下であり、さらに好ましくは１ｐｐｍ以下である。腐食性イオン含有量が１０ｐｐｍ以下であると電極の腐食が少なく、好ましい。
上記水分、腐食性イオン含有量は、いずれも重量基準である。
【００６６】
本発明における電解液は、酸（Ｅ０）のアニオンであるドーパント（Ｅ）でドープされた導電性高分子（Ｆ）とセパレータ（Ｇ）の複合体である導電性セパレータ（Ｈ）を陽極と陰極の間に、好ましくは誘電体酸化皮膜を有する陽極箔と陰極箔をその間に介在させて捲回することにより構成された電解コンデンサ用に使用されるものである。
【００６７】
セパレータを導電化する為の導電性高分子（Ｆ）は、共役二重結合を有するポリマー（Ｆ１）にドーパント（Ｅ）をドープして得られる化合物であることが好ましい。
（Ｆ１）は共役二重結合ポリマーを形成するモノマー（ｆ１）の１種または２種以上の重合物である。該（ｆ１）としては炭素数２〜３０またはそれ以上の下記の化合物（１）〜（４）が挙げられる。
（１）脂肪族系三重結合化合物；アセチレン、１，６−ヘプタジイン等；
（２）芳香族共役化合物；ベンゼン、ナフタレン、アントラセン等；
（３）含ヘテロ原子共役化合物；ピロール、チオフェン、フラン、エチレンジオキシチオフェン等の複素環式化合物；アニリン、スルホン化アニリン、ジフェニルスルフィド等の非複素環式化合物。
（４）前記（１）〜（３）の水素原子が、炭素数１〜２０のアルキル基（例えばメチル基、エチル基、ラウリル基、ステアリル基等）、炭素数６〜２６のアリール基（フェニル基、ナフチル基等）等に置換された化合物。
これらのモノマー（ｆ１）は一種または二種以上を用いてもよい。これらのうち好ましいのは（３）の含ヘテロ原子共役化合物であり、さらに好ましいものは複素環式化合物及びアニリンであり、特に好ましいものはピロール、チオフェン、フラン、エチレンジオキシチオフェン及びアニリンである。
導電性高分子（Ｆ）の好ましい例としては、ポリピロール、ポリチオフェン、ポリフラン、ポリエチレンジオキシチオフェン及びポリアニリンからなる群から選ばれる少なくとも１種が挙げられる。より好ましくは、ポリピロール、ポリチオフェン、ポリフラン、ポリアニリン及びそれらの誘導体からなる群から選ばれる少なくとも１種である。
【００６８】
本発明の導電性高分子（Ｆ）は、通常、共役二重結合ポリマー（Ｆ１）等のポリマーにドーパント（Ｅ）をドープして用いられる。ドープ（またはドーピングという）とは、（Ｆ１）と（Ｅ）の間に電荷移動を発生させて、（Ｆ１）の導電性を高めるものである。ドーパント（Ｅ）とは（Ｆ１）に導電性を付与する電子受容性または電子供与性の化合物である。本発明において、ドーパント（Ｅ）は、酸（Ｅ０）のアニオンである。例えば、共役二重結合ポリマー（Ｆ１）に電子受容性ドーパントをドープすることで、共役系の結合性π軌道にある電子の一部を取り除くことでキャリアーが発生し、導電性を高める。
【００６９】
導電性高分子（Ｆ）で複合化されるセパレータ（Ｇ）は、通常、マニラ紙、クラフト紙、布、不織布、高分子フィルム等のシート状絶縁体が使用される。
【００７０】
導電性セパレータ（Ｈ）は、セパレータ（Ｇ）の表面、及び空孔を導電性高分子（Ｆ）で覆うことで導電化しているため、セパレータ（Ｇ）の持つ抵抗を下げることができる。
【００７１】
導電性高分子（Ｆ）とセパレータ（Ｇ）の複合体である導電性セパレータ（Ｈ）は、（Ｆ）が溶解、または分散された液を(Ｇ)に塗布、またはその液に(Ｇ)を含浸後、液媒体を揮散させることにより作製することができる。
【００７２】
また、導電性セパレータ（Ｈ）は、セパレータ（Ｇ）の存在下で重合性モノマー（ｆ１）を適当な手段を用いてその場重合を行い、（Ｇ）に導電性高分子（Ｆ）を複合化した導電性セパレータ（Ｈ）を作製することもできる。
【００７３】
その場重合手段は、重合酸化剤を用いた化学重合手段であることが望ましい。その際、酸化剤を重合性モノマー（ｆ１）溶液媒体と共存させる一液の処理液を用いることができ、またモノマー溶液とは別に酸化剤溶液を用意しておき、（Ｇ）を順次浸漬処理して導電性高分子（Ｆ）を複合化することができる。
【００７４】
また、（Ｇ）に予め酸化剤を付着させておきモノマー溶液で処理して導電性高分子を複合化させることもできる。
【００７５】
また、（Ｇ）に予め酸化剤を付着させておきモノマー蒸気を接触させて導電性高分子を複合化させることもできる。
【００７６】
ドーパント（Ｅ）を、共役二重結合を有するポリマー（Ｆ１）等にドープする方法としては特に限定されず、例えば、共役二重結合を有するポリマー（Ｆ１）とセパレータ（Ｇ）が複合化したものを、上記ドーパント（Ｅ）の溶液に浸漬させる方法等が挙げられる。
【００７７】
導電性セパレータ（Ｈ）を陽極と陰極の間に介在させてなるコンデンサ素子に、本発明の電解液を駆動用電解液として含浸し、前記コンデンサ素子を、例えば、有底筒状のアルミニウムケースに収納した後、アルミニウムケースの開口部を封口剤で密閉してアルミニウム電解コンデンサを構成することができる。この電解コンデンサによれば、電解コンデンサの抵抗成分であるセパレータを導電性高分子で導電化することで、セパレータの抵抗を著しく減少させることができ、その結果インピーダンス特性の優れた電解コンデンサが容易に得られると同時に、電解質塩（Ａ）のアニオンにアニオン（Ｂ）を用いることで導電性高分子のドーパントの脱ドープを抑制でき、経時的インピーダンス特性の劣化が無い熱安定性に優れた電解コンデンサを得ることができる。
上述の電解液を電解液とし、陽極と陰極の間に前記導電性セパレータ（Ｈ）を介在させることにより構成された電解コンデンサも、本発明のひとつである。
【発明の効果】
【００７８】
本発明の電解液は、セパレータを導電性高分子によって導電化した電解コンデンサ用の電解液であって、経時的なインピーダンス特性の劣化が少ない熱安定性に優れた電解液である。
【発明を実施するための最良の形態】
【００７９】
次に本発明の具体的な実施例について説明するが、本発明はこれに限定されるものではない。以下、部は重量部を示す。
【００８０】
＜実施例１＞
ジメチルカーボネート（０．２ｍｏｌ）のメタノール溶液（７４重量％）に２，４−ジメチルイミダゾリン（０．１ｍｏｌ）を滴下して、１２０℃で１５時間攪拌することで、１，２，３，４−テトラメチルイミダゾリニウム・メチルカーボネート塩を生成した。
２−ナフタレンスルホン酸１水和物（０．１ｍｏｌ）を１，２，３，４−テトラメチルイミダゾリニウムメチルカーボネート塩溶液に加えることで塩交換反応を行い、１，２，３，４−テトラメチルイミダゾリニウム・２−ナフタレンスルホン酸塩溶液を得た。上記溶液を１．０ｋＰａ以下の減圧度で１１０℃加熱蒸留し、溶媒のメタノールを除去することで、１，２，３，４−テトラメチルイミダゾリニウム・２−ナフタレンスルホン酸塩を得た。収率は９９％であった。
２５．０ｇの１，２，３，４−テトラメチルイミダゾリニウム・２−ナフタレンスルホン酸（部分電荷Ｑ；０．２５８）塩を７５．０ｇのＧＢＬ溶剤で溶解させることで、電解液を得た。
導電性セパレータは、６．０ｍｍ×１８０ｍｍのマニラ紙セパレータ（厚さ４０μｍ、密度０．４ｇ／ｃｍ３）を用意した。上記セパレータを、０．１Ｍピロール水溶液と０．０３Ｍのｐ−トルエンスルホン酸を含む水溶液に大気圧室温下で順次浸漬し、ｐ−トルエンスルホン酸（部分電荷Ｑ；０．２５８）がドープされたポリピロールが複合された導電性セパレータを得た。
反応残渣を洗浄し乾燥後、このセパレータのシート抵抗は５×１０−１Ωであった。
上記導電性セパレータを、誘電体酸化皮膜を有する陽極箔と陰極箔の間に介在させて捲回することにより構成されたコンデンサ素子に上記電解液を含浸して面実装タイプのアルミニウム電解コンデンサ（定格電圧１０Ｖ−静電容量４７０μＦ、サイズ；φ１０ｍｍ・Ｌ１０．５ｍｍ）を作製した。封口ゴムには、過酸化物加硫のブチルゴムを使用した。
電解質塩のアニオンに対応する部分電荷Ｑ（Ｂ０）は０．２５８であり、ドーパントの酸の部分電荷Ｑ（Ｅ０）は０．２５８であり、ΔＱは、０．０００である。
【００８１】
＜実施例２＞
上記実施例１と同様の手法で、１，２，３，４−テトラメチルイミダゾリニウム・２−ナフタレンスルホン酸塩を得た。
また、ジメチルカーボネート（０．２ｍｏｌ）のメタノール溶液（７４重量％）に２，４−ジメチルイミダゾリン（０．１ｍｏｌ）を滴下して、１２０℃で１５時間攪拌することで、１，２，３，４−テトラメチルイミダゾリニウム・メチルカーボネート塩を生成した。
ｐ−トルエンスルホン酸１水和物（０．１ｍｏｌ）を１，２，３，４−テトラメチルイミダゾリニウムメチルカーボネート塩溶液に加えることで塩交換反応を行い、１，２，３，４−テトラメチルイミダゾリニウム・ｐ−トルエンスルホン酸塩溶液を得た。上記溶液を１．０ｋＰａ以下の減圧度で１１０℃加熱蒸留し、溶媒のメタノールを除去することで、１，２，３，４−テトラメチルイミダゾリニウム・ｐ−トルエンスルホン酸塩を得た。収率は９９％であった。
１２．５ｇの１，２，３，４−テトラメチルイミダゾリニウム・２−ナフタレンスルホン酸塩と、１２．５ｇの１，２，３，４−テトラメチルイミダゾリニウム・ｐ−トルエンスルホン酸（部分電荷Ｑ；０．２５８）塩を７５．０ｇのＧＢＬ溶剤で溶解させることで、電解液を得た。
上記実施例１と同様の手法で、アルミニウム電解コンデンサを作成した。
電解質塩のアニオンに対応する混合酸の部分電荷Ｑ（Ｂ０）は０．２５８であり、ドーパントの酸の部分電荷Ｑ（Ｅ０）は０．２５８であり、ΔＱは、０．０００である。
【００８２】
＜実施例３＞
上記実施例２と同様の手法で、１，２，３，４−テトラメチルイミダゾリニウム・ｐ−トルエンスルホン酸塩を得た。
また、ジメチルカーボネート（０．１ｍｏｌ）のメタノール溶液（７４重量％）に２，４−ジメチルイミダゾリン（０．１ｍｏｌ）を滴下して、１２０℃で１５時間攪拌することで、１，２，３，４−テトラメチルイミダゾリニウム・メチルカーボネート塩を生成した。
オルソフタル酸（０．１ｍｏｌ）を１，２，３，４−テトラメチルイミダゾリニウム・メチルカーボネート塩溶液に加えることで塩交換反応を行い、１，２，３，４−テトラメチルイミダゾリニウム・フタル酸塩溶液を得た。上記溶液を１．０ｋＰａ以下の減圧度で１１０℃加熱蒸留し、溶媒のメタノールを除去することで、１，２，３，４−テトラメチルイミダゾリニウム・フタル酸塩を得た。収率は９９％であった。
１２．５ｇの１，２，３，４−テトラメチルイミダゾリニウム・ｐ−トルエンスルホン酸塩と、１２．５ｇの１，２，３，４−テトラメチルイミダゾリニウム・フタル酸（部分電荷Ｑ；０．２１９）塩を７５．０ｇのＧＢＬ溶剤で溶解させることで、電解液を得た。
上記実施例１と同様の手法で、アルミニウム電解コンデンサを作成した。
電解質塩のアニオンに対応する混合酸の部分電荷Ｑ（Ｂ０）は０．２５８であり、ドーパントの酸の部分電荷Ｑ（Ｅ０）は０．２５８であり、ΔＱは、０．０００である。
【００８３】
＜実施例４＞
上記実施例２と同様の手法で、１，２，３，４−テトラメチルイミダゾリニウム・ｐ−トルエンスルホン酸塩を得た。
また、Ｎ，Ｎ−ジメチルエチルアミン（０．１ｍｏｌ）を、オルソフタル酸（０．１ｍｏｌ）の水溶液（２０重量％）に加えることで中和反応を行い、Ｎ，Ｎ−ジメチルエチルアミン・フタル酸塩溶液を得た。上記溶液を１．０ｋＰａ以下の減圧度で１１０℃加熱蒸留し、溶媒の水を除去することで、Ｎ，Ｎ−ジメチルエチルアミン・フタル酸塩を得た。収率は９８％であった。
１２．５ｇの１，２，３，４−テトラメチルイミダゾリニウム・ｐ−トルエンスルホン酸塩と、１２．５ｇのＮ，Ｎ−ジメチルエチルアミン・フタル酸塩を７５．０ｇのＧＢＬ溶剤で溶解させることで、電解液を得た。
上記実施例１と同様の手法で、アルミニウム電解コンデンサを作成した。
電解質塩のアニオンに対応する混合酸の部分電荷Ｑ（Ｂ０）は０．２５８であり、ドーパントの酸の部分電荷Ｑ（Ｅ０）は０．２５８であり、ΔＱは、０．０００である。
【００８４】
＜比較例１＞
上記実施例３と同様の手法で、１，２，３，４−テトラメチルイミダゾリニウム・フタル酸塩を得た。
２５．０ｇの１，２，３，４−テトラメチルイミダゾリニウム・フタル酸塩を７５．０ｇのＧＢＬ溶剤で溶解させることで、電解液を得た。
上記実施例１と同様の手法で、アルミニウム電解コンデンサを作成した。
電解質塩のアニオンに対応する酸の部分電荷Ｑは０．２１９であり、ドーパントの酸の部分電荷Ｑは０．２５８であり、ΔＱは、−０．０３９である。
【００８５】
＜比較例２＞
上記実施例４と同様の手法で、Ｎ，Ｎ−ジメチルエチルアミン・フタル酸塩を得た。
２５．０ｇのＮ，Ｎ−ジメチルエチルアミン・フタル酸塩を７５．０ｇのＧＢＬ溶剤で溶解させることで、電解液を得た。
上記実施例１と同様の手法で、アルミニウム電解コンデンサを作成した。
電解質塩のアニオンに対応する酸の部分電荷Ｑは０．２１９であり、ドーパントの酸の部分電荷Ｑは０．２５８であり、ΔＱは、−０．０３９である。
【００８６】
本発明の実施例１〜４及び比較例１、２の電解液について、以下の方法で、初期の等価直列抵抗（以下、ＥＳＲと略す）、および１０５℃雰囲気下、６．３Ｖ負荷試験における１０００時間後、２０００時間後のＥＳＲを測定し、結果を表１に示す。
【００８７】
【表１】
2006086302.tif 000003
【００８８】
＜初期ＥＳＲ＞
アルミニウム電解コンデンサの試験は、主にＪＩＳ  Ｃ  ５１０２により定められている。初期ＥＳＲは、以下の測定装置、条件により測定を実施した。
ＨＥＷＬＥＴＴ  ＰＡＣＫＡＲＤ製ＰＲＥＣＩＳＩＯＮ  ＬＣＲ  ＭＥＴＥＲ  ４２８４Ａを用いてＥＳＲ測定を行った。測定回路は、交流ブリッジ法である。測定条件は、周波数１００ｋＨ・電圧０．５Ｖｒｍｓである。  
【００８９】
＜１０５℃×１０００時間、１０５℃×２０００時間、６．３Ｖ負荷試験後のＥＳＲ＞
アルミニウム電解コンデンサを１０５℃の恒温槽に入れ、６．３Ｖの負荷試験を１０００時間及び２０００時間経過後のＥＳＲを測定した。ＥＳＲの測定装置、条件は初期ＥＳＲ測定と同様である。負荷試験後のＥＳＲ増加が小さいほど、経時的なインピーダンス特性の劣化が少ない。
【産業上の利用可能性】
【００９０】
本発明の電解液は経時的なインピーダンス特性の劣化が少なくコンデンサの小型化、大容量化が求められるデジタル機器用途のアルミニウム電解コンデンサの電解液として有用である。